(57)【要約】【課題】青色蛍光体層の初期電圧マージンおよび電圧寿命が維持されるとともに輝度および色度の劣化が改善されたガス放電装置を提供する。【解決手段】互いに対向される一対の基板１，４の間の放電空間内に放電ガスが封入され、この一対の基板１，４の間に、行電極対（Ｘ，Ｙ）と、この行電極対（Ｘ，Ｙ）を被覆する誘電体層２と、この誘電体層２を被覆する酸化マグネシウム層３と、行電極対（Ｘ，Ｙ）によって発生される放電によって放電ガスから発生される真空紫外線によって励起されて可視光を発生させる蛍光体層７が設けられ、この蛍光体層７が、含水量が互いに異なる二つのユーロピウム不活アルミン酸塩系青色蛍光体が混合された混合青色蛍光体によって形成されている。【選択図】図６
2007257987.tif 000002
【特許請求の範囲】
【請求項１】
互いに対向される一対の基板の間の放電空間内に放電ガスが封入されているとともに、この一対の基板の間に、放電空間内において放電を発生させる放電電極と、この放電電極を被覆する誘電体層と、この誘電体層を被覆する酸化マグネシウム層と、放電電極によって発生される放電によって放電ガスから発生される真空紫外線によって励起されて可視光を発生させる蛍光体層が設けられているガス放電表示装置において、
前記蛍光体層が、含水量が互いに異なる二つのユーロピウム不活アルミン酸塩系青色蛍光体が混合された混合青色蛍光体を含んでいることを特徴とするガス放電表示装置。
【請求項２】
前記含水量が互いに異なる二つのユーロピウム不活アルミン酸塩系青色蛍光体が、ＢａＭｇＡｌ10Ｏ17:Ｅｕ2+で表される第１青色蛍光体と、この第１青色蛍光体よりも含水量が少ないＢａＭｇＡｌ10Ｏ17:Ｅｕ2+で表される第２青色蛍光体である請求項１に記載のガス放電表示装置。
【請求項３】
前記混合青色蛍光体における第２青色蛍光体の混合比率が、２０〜６０パーセントである請求項２に記載のガス放電表示装置。
【請求項４】
前記第２青色蛍光体の昇温による還元系ガス発生量の炭化系ガス発生量に対する割合が、第１青色蛍光体の昇温による還元系ガス発生量の炭化系ガス発生量に対する割合よりも小さい請求項２に記載のガス放電表示装置。
【請求項５】
前記第１青色蛍光体における還元系ガス発生量と炭化系ガス発生量との比が１以上であり、第２青色蛍光体における還元系ガス発生量と炭化系ガス発生量との比が１未満であり、混合青色蛍光体における還元系ガス発生量と炭化系ガス発生量との比が０．９〜１．５である請求項４に記載のガス放電表示装置。
【請求項６】
前記放電ガスが、キセノンを１０体積パーセント以上含んでいる請求項１に記載のガス放電表示装置。
【発明の詳細な説明】
【技術分野】
【０００１】
この発明は、真空紫外線によって励起される蛍光体を含む蛍光体層を有するガス放電表示装置に関する。
【背景技術】
【０００２】
一般に、ガス放電表示装置の一つであるプラズマディスプレイパネル（ＰＤＰ）は、放電空間を介して対向する一対の基板の間に、それぞれ誘電体層によって被覆された行電極対とこの行電極対に対して直交する方向に延びる列電極が設けられ、この行電極対と列電極が交差する部分の放電空間に放電セルがマトリクス状に形成され、各放電セル毎にそれぞれ赤，緑，青に色分けされた蛍光体層が形成された構造を備えている。
【０００３】
そして、放電空間内には、キセノンを含む放電ガスが封入されている。
【０００４】
このような構造のＰＤＰは、行電極対の一方の行電極と列電極との間で選択的にアドレス放電が発生され、次に、このアドレス放電によって放電セルに対向する部分の誘電体層に壁電荷が形成された放電セル（発光セル）内において、行電極対の行電極間においてサステイン放電が発生されて、このサステイン放電によって放電ガス中のキセノンから真空紫外線（波長１４７ｎｍの共鳴線および波長１７２ｎｍの分子線）が発生され、この真空紫外線によって蛍光体層が励起されて発光することにより、赤，緑，青の蛍光体層からそれぞれ赤，緑，青の可視光が発生して、パネル面に映像信号に対応したマトリクス表示による画像が形成される。
【０００５】
従来、上記のようなＰＤＰ等のガス放電表示装置に備えられる蛍光体層を形成する赤，緑，青の蛍光体としては、例えば、赤色蛍光体として（Ｙ、Ｇｄ）ＢＯ3：Ｅｕが知られており、緑色蛍光体として（Ｂａ，Ｓｒ，Ｃａ）ＭｇＡｌ10Ｏ17：Ｍｎが知られており、青色蛍光体としてＢａＭｇＡｌ10Ｏ17：Ｅｕ（ＢＡＭ系青色蛍光体）が知られている。
【０００６】
この蛍光体層を形成する赤，緑，青の蛍光体のうち、ユーロピウム不活アルミン酸塩（ＢＡＭ）系青色蛍光体（ＢａＭｇＡｌ10Ｏ17：Ｅｕ）は、真空紫外線（ＶＵＶ）から可視光への変換効率が他の青色蛍光体と比べて高く、高い初期輝度を実現することができる。
【０００７】
しかしながら、このＢＡＭ系青色蛍光体は、ＰＤＰの長期間の駆動によって劣化して、青色の色純度や輝度が著しく低下してしまうという問題を有しており、このＢＡＭ系青色蛍光体の劣化スピードが他の色の蛍光体よりも著しく速いことによって、カラーバランスが崩れて、ＰＤＰに所謂焼付けが発生してしまう原因の一つになっている。
【０００８】
そして、このＢＡＭ系青色蛍光体は、輝度および色度の劣化改善を図ることと、初期電圧マージンおよび電圧寿命の改善を図ることとを両立させることが難しく、これらの両立を実現することが長年の課題になっている。
【発明の開示】
【発明が解決しようとする課題】
【０００９】
この発明は、上記のような従来の真空紫外線によって励起されて発光する蛍光体層を有するガス放電表示装置における問題点を解決することをその技術的課題の一つとしている。
【課題を解決するための手段】
【００１０】
この発明（請求項１に記載の発明）によるガス放電表示装置は、上記目的を達成するために、互いに対向される一対の基板の間の放電空間内に放電ガスが封入されているとともに、この一対の基板の間に、放電空間内において放電を発生させる放電電極と、この放電電極を被覆する誘電体層と、この誘電体層を被覆する酸化マグネシウム層と、放電電極によって発生される放電によって放電ガスから発生される真空紫外線によって励起されて可視光を発生させる蛍光体層が設けられているガス放電表示装置において、前記蛍光体層が、含水量が互いに異なる二つのユーロピウム不活アルミン酸塩系青色蛍光体が混合された混合青色蛍光体を含んでいることを特徴としている。
【発明を実施するための最良の形態】
【００１１】
この発明は、互いに対向される一対の基板の間の放電空間内に放電ガスが封入され、この一対の基板の間に、放電空間内において放電を発生させる放電電極と、この放電電極を被覆する誘電体層と、この誘電体層を被覆する酸化マグネシウム層と、放電電極によって発生される放電によって放電ガスから発生される真空紫外線によって励起されて可視光を発生させる蛍光体層が設けられ、この蛍光体層のうちの青色蛍光体層が、含水量が互いに異なる二つのユーロピウム不活アルミン酸塩系青色蛍光体、例えば、ＢａＭｇＡｌ10Ｏ17:Ｅｕ2+で表される第１青色蛍光体と、この第１青色蛍光体よりも含水量が少ないＢａＭｇＡｌ10Ｏ17:Ｅｕ2+で表される第２青色蛍光体が混合された混合青色蛍光体によって形成されているガス放電表示装置をその最良の実施形態としている。
【００１２】
ガス放電表示装置の青色の蛍光体層が、含水量が多いユーロピウム不活アルミン酸塩系青色蛍光体（例えば、ＢａＭｇＡｌ10Ｏ17:Ｅｕ2+で表される第１青色蛍光体）のみによって形成される場合には、この青色蛍光体層の輝度および色度の劣化スピードが他の赤や緑の蛍光体層と比べて速くなってカラーバランスが崩れてしまうことになり、含水量が少ないユーロピウム不活アルミン酸塩系青色蛍光体（例えば、第１青色蛍光体よりも含水量が少ないＢａＭｇＡｌ10Ｏ17:Ｅｕ2+で表される第２青色蛍光体）のみによって形成される場合には、青色蛍光体層の初期電圧マージンおよび電圧寿命が悪化してしまうことになるが、上記実施形態のガス放電表示装置によれば、青色蛍光体層が、含水量が互いに異なる二つのユーロピウム不活アルミン酸塩系青色蛍光体が混合された混合青色蛍光体を含むことによって、青色蛍光体層の初期電圧マージンおよび電圧寿命を維持しながら輝度および色度の劣化を改善して、他の色の蛍光体層との十分なカラーバランスを取ることが出来る。
【００１３】
上記実施形態のガス放電表示装置において、混合青色蛍光体における第２青色蛍光体の混合比率が２０〜６０パーセントになるように設定するのが好ましく、これによって、青色蛍光体層の初期電圧マージンと電圧寿命を維持しながら輝度と色度の劣化をさらに改善することが出来る。
【００１４】
また、上記実施形態のガス放電表示装置において、第２青色蛍光体の昇温による還元系ガス発生量の炭化系ガス発生量に対する割合（例えば、１未満）が、第１青色蛍光体の昇温による還元系ガス発生量の炭化系ガス発生量に対する割合（例えば、１以上）よりも小さく、この第１青色蛍光体と第２青色蛍光体とが混合された混合青色蛍光体における還元系ガス発生量と炭化系ガス発生量との比（ガス・バランス値）が０．９〜１．５となるように設定することが好ましく、これによって、青色蛍光体層の初期電圧マージンと電圧寿命を維持しながら輝度と色度の劣化を改善することが出来る。
【００１５】
また、上記実施形態のガス放電表示装置において、放電ガスが、キセノンを１０体積パーセント以上含むようにすることが好ましく、これによってパネルの輝度を向上させることが出来るようになる。
【実施例】
【００１６】
図１は、この発明によるガス放電表示装置の実施形態における一実施例を示しており、ガス放電表示装置の一種であるＰＤＰを列方向に沿って断面した場合の一個の放電セルの周辺の構成を示している。
【００１７】
この図１において、ＰＤＰは、表示面である前面ガラス基板１の背面に、行方向（図１において紙面に垂直方向）に延びるとともに列方向（図１において左右方向）に並設された行電極対（Ｘ，Ｙ）が形成されている。
【００１８】
この行電極対（Ｘ，Ｙ）を構成する行電極ＸとＹは、それぞれ、行方向に帯状に延びるバス電極Ｘａ，Ｙａと、このバス電極Ｘａ，Ｙａに沿って等間隔に配列されてそれぞれバス電極Ｘａ，Ｙａから対になっている他方の行電極側に延びて互いに放電ギャップｇを介して対向される透明電極Ｘｂ，Ｙｂとから構成されている。
【００１９】
そして、前面ガラス基板１の背面側に誘電体層２が形成されていて、この誘電体層２によって行電極対（Ｘ，Ｙ）が被覆され、さらに、この誘電体層２の表面が酸化マグネシウム（ＭｇＯ）によって形成される保護層３によって被覆されている。
【００２０】
一方、前面ガラス基板１と放電空間を介して対向する背面ガラス基板４の表示側の面上には、アドレス電極Ｄが、各行電極対（Ｘ，Ｙ）の互いに対になっている透明電極ＸｂおよびＹｂに対向する位置において行電極対（Ｘ，Ｙ）と直交する列方向に延びるとともに、行方向に互いに所定の間隔を開けて平行に並設されている。
【００２１】
背面ガラス基板４の表示側の面上には、さらに、アドレス電極Ｄを被覆する白色の列電極保護層(誘電体層）５が形成されている。
【００２２】
そして、この列電極保護層５上に、それぞれバス電極Ｘａ，Ｙａに対向する位置において行方向に延びるとともに列方向に並設された横壁部６Ａと、列方向に並設された各アドレス電極Ｄの中間位置に対向する位置において列方向に延びるとともに行方向に並設された縦壁部（図示せず）とによって略格子形状に成形された隔壁６が形成されており、この隔壁６によって、放電空間が、各行電極対（Ｘ，Ｙ）の放電ギャップｇを介して対向される透明電極Ｘｂ，Ｙｂに対向する部分毎にマトリクス状に区画されて、それぞれ放電セルＣが形成されている。
【００２３】
さらに、この各放電セルＣ内において、隔壁６の横壁部６Ａと縦壁部の間の列電極保護層６の表面と各横壁部６Ａと縦壁部の側面の五つの面に、それぞれ赤，緑，青に色分けされた蛍光体層７が、赤，緑，青の順に行方向に並ぶように形成されている。
【００２４】
そして、この前面ガラス基板１と背面ガラス基板４の間の放電空間内には、１０体積パーセント以上のキセノンを含む放電ガスが封入されている。
【００２５】
このＰＤＰの赤，緑，青の蛍光体層７は、後述するように、行電極対（Ｘ，Ｙ）の放電ギャップｇを介して互いに対向する透明電極ＸｂとＹｂ間において発生される放電（サステイン放電）によって放電ガス中のキセノンから発生する真空紫外線により励起されて、それぞれ、赤，緑，青の各色の可視光を発生する。
【００２６】
この蛍光体層７のうち、真空紫外線によって励起されて発光することにより青色の可視光を発生する蛍光体層（以下、青色蛍光体層という）が、組成（化学式）はＢａＭｇＡｌ10Ｏ17：Ｅｕ2+で同じであるが、蛍光体を生成する焼成行程の違いによって、含んでいる構造水（蛍光体に含まれる水分）の量が異なるユーロピウム不活アルミン酸塩（ＢＡＭ）系の第１青色蛍光体と第２青色蛍光体が混合された青色蛍光材料（以下、混合青色蛍光材料）によって、形成されている。
【００２７】
すなわち、第１青色蛍光体は従来の青色蛍光体と同様の量の構造水を含んでおり、第２青色蛍光体は、第１青色蛍光体よりも少ない構造水を含んでおり、例えば、第２青色蛍光体について、その焼成行程において二段階の加熱処理が行われることによって、含んでいる構造水が第１青色蛍光体よりも減少されている。
【００２８】
この第２青色蛍光体のように、含んでいる構造水が少ないＢＡＭ系青色蛍光体は、壊れ難いので、第１青色蛍光体よりも輝度および色度劣化が少ないという特性を有している。
【００２９】
すなわち、ＢＡＭ系青色蛍光体は、元々壊れ易い構造を有しており、構造水のインターカレーション（無機層状結晶の層と層の間に異種の分子やイオンが取り込まれる反応）によって、さらにその構造が弱くなっているため、含んでいる構造水が多いほど真空紫外線の照射によって、輝度および色度が劣化し易くなる。
【００３０】
この構造水を多く含むＢＡＭ系青色蛍光体の輝度および色度の劣化は、一般的に、蛍光体が真空紫外線により励起されることによって脱水されて、ＢＡＭの母体結晶から水イオンが飛び出す際に、この母体結晶が破損するためと考えられている。
【００３１】
一方、構造水を多く含むＢＡＭ系青色蛍光体は、その母体結晶が真空紫外線の照射によって破損する際に構造水を放出することにより、酸化マグネシウム（ＭｇＯ）によって形成される保護層３のγ特性を向上させることが出来、これによって、ＰＤＰの放電発生時の初期電圧マージンおよび電圧寿命を改善するという効果を発揮する。
【００３２】
このように、ＢＡＭ系青色蛍光体は、含んでいる構造水が多い場合には、ＢＡＭが壊れ易く、輝度および色度の劣化が激しくなるが、真空紫外線が照射された際の構造水の放出によって、初期電圧マージンと電圧寿命の改善および緑色蛍光体の輝度劣化の防止を図ることが出来、反対に、含んでいる構造水が少ない場合には、ＢＡＭが壊れ難くなって、輝度および色度の劣化は改善されるが、初期電圧マージンと電圧寿命の改善および緑色蛍光体の輝度劣化防止効果は少なくなってしまうという性質を有している。
【００３３】
このため、ＰＤＰの青色蛍光体層７の輝度および色度の劣化防止と、初期電圧マージンと電圧寿命の改善および緑色蛍光体の輝度劣化防止とを両立させるためには、この青色蛍光体層７を形成する混合青色蛍光体の第１青色蛍光体と第２青色蛍光体の混合比率が問題になってくる。
【００３４】
以下、この混合青色蛍光体の第１青色蛍光体と第２青色蛍光体の混合比率を設定するために行われた分析結果について説明する。
【００３５】
図２は、二つの第１青色蛍光体（すなわち、従来のＢＡＭ系青色蛍光体）Ａ，Ｂと、二つの第２青色蛍光体（すなわち、第１青色蛍光体よりも含んでいる構造水が少ないＢＡＭ系青色蛍光体）Ｃ，Ｄのそれぞれの粉末に対して行われた昇温脱離ガス分析において、０〜１０００℃の温度領域において第１青色蛍光体Ａ，Ｂおよび第２青色蛍光体Ｃ，ＤのそれぞれのＢＡＭ系青色蛍光体から放出されるガスの総量を示している。
【００３６】
図３は、図２の０〜１０００℃の温度領域において発生する各種ガスの第１青色蛍光体Ａ，Ｂおよび第２青色蛍光体Ｃ，Ｄの各ＢＡＭ系青色蛍光体における割合を示している。
【００３７】
なお、この図２および３のガス名が表記されていない部分には、ＨｅおよびＣＨ4，ＮＨ3，ＣＯ，Ｏ2，Ａｒ等のガスが含まれている。
【００３８】
この図２および３から分かるように、それぞれのＢＡＭ系青色蛍光体から発生するＨ2Ｏガス（構造水の水蒸気）の量および各ＢＡＭ系青色蛍光体における発生ガスの総量に対するＨ2Ｏガスの割合の何れも、第１青色蛍光体Ａ，Ｂの方が第２青色蛍光体Ｃ，Ｄよりも多い。
【００３９】
図４は、この図２および３に示された昇温離脱ガス特性を有する第１青色蛍光体Ａ，Ｂと第２青色蛍光体Ｃ，Ｄのそれぞれの真空紫外線（１４７ｎｍ）の照射時間に対する輝度／ｙ維持率を示すグラフである。
【００４０】
この図４から、第２青色蛍光体Ｃ，Ｄは、その輝度／ｙ維持率の真空紫外線照射時間に対する低下率（劣化）が、第１青色蛍光体Ａ，Ｂよりも非常に小さく、第２青色蛍光体Ｃ，Ｄによって図１のＰＤＰの青色蛍光体層７を形成すると、ＰＤＰの青輝度の寿命を改善出来ることが分かる。
【００４１】
ここで、ＰＤＰにおいては、プラズマの照射によって蛍光体層から発生する水イオンは、プラズマ中において水素イオンと酸素イオンに分解して保護層を形成する酸化マグネシウムと接触し、このとき、水素イオンと酸化マグネシウムとの接触確率が高い場合には、酸化マグネシウムが還元されて、酸化マグネシウム内に酸素ベーカンシ（Ｖセンタ）が形成され、このようにして活性化された酸化マグネシウムは二次電子放出係数が高くなって、ＰＤＰの放電電圧を下げると考えられている。
【００４２】
一方、プラズマの照射によってＰＤＰの蛍光体層から酸素ガスや一酸化炭素ガス，二酸化炭素ガスが多く発生して保護層を形成する酸化マグネシウムとの接触確率が高い場合には、酸化マグネシウムが局所的に炭化してＭｇＣＯ3等の物質に変質することによってバンドギャップが広くなり、二次電子放出係数が小さくなって、放電電圧が上昇したり電圧マージンが小さくなってしまう。
【００４３】
図５は、蛍光体層７を形成する混合青色蛍光体における第２青色蛍光体（図２および３のＣまたはＤ）の混合比率と輝度・色度劣化改善率との関係を示すグラフである。
【００４４】
この図５から分かるように、輝度・色度劣化改善率は、混合青色蛍光体における第２青色蛍光体（図２および３のＣまたはＤ）の混合比率に比例しており、第２青色蛍光体の混合比率が高くなるほど輝度・色度劣化改善率が高くなる。
【００４５】
図６は、混合青色蛍光体における第２青色蛍光体の混合比率と初期電圧マージンとの関係を示すグラフである。
【００４６】
この図６から分かるように、初期電圧マージンは、混合青色蛍光体における第２青色蛍光体の混合比率が約６０パーセントまでは、ほぼ一定の高い値を示すが、第２青色蛍光体の混合比率が６０パーセントよりも大きくなると、急激に小さくなって悪化する。
【００４７】
また、混合青色蛍光体における第２青色蛍光体の混合比率が２０パーセント以下の場合でも、初期電圧マージンはほぼ一定の高い値を維持するが、図５から、輝度および色度の劣化防止を図ることが出来なくなる。
【００４８】
青色蛍光体層の電圧寿命と緑色蛍光体層の劣化防止効果も、図３と同様の特性を示す。
【００４９】
この図５と６からは、混合青色蛍光体によって形成される青色蛍光体層７の初期電圧マージンおよび電圧寿命を維持しながら、十分な輝度・色度劣化改善率を得るためには、混合青色蛍光体における第２青色蛍光体の混合比率を約２０〜６０パーセントに設定するのが最適であることが分かる。
【００５０】
なお、混合青色蛍光体における第２青色蛍光体の混合比率が２０パーセント以下（例えば、１８パーセント）の場合でも、全く輝度および色度の劣化防止効果が無い訳ではないが、実用上、第２青色蛍光体の混合比率を２０パーセント以上に設定するのが好ましい。
【００５１】
ここで、図２および３に示されるように、第１青色蛍光体は、炭化系ガスの発生量に対する還元系ガスの発生量の割合が高く（含んでいる構造水が多く）、第２青色蛍光体は、炭化系ガスの発生量に対する還元系ガスの発生量の割合が低い（含んでいる構造水が少ない）ため、上記のような青色蛍光体層７を形成する混合青色蛍光体における第１青色蛍光体と第２青色蛍光体の混合比を、この青色蛍光体層７から発生する還元系ガスの発生量と炭化系ガスの発生量とのガス・バランス（割合）という観点からも設定することが出来る。
【００５２】
図７は、図２，３に示される第１青色蛍光体Ａ，Ｂおよび第２青色蛍光体Ｃ，Ｄのそれぞれの炭化系ガス（ＣＯ＋ＣＯ2）発生量に対する還元系ガス（Ｈ2Ｏ）発生量の割合（ガス・バランス値）を示したグラフであり、この炭化系ガスと還元系ガスのガス・バランス値が大きいほど、青色蛍光体中に含まれる構造水の量が多いことを示している。
【００５３】
前述したように、青色蛍光体層の初期電圧マージンと電圧寿命の改善等を図るためには、ガス・バランス値が１．５以上または２．０以上の青色蛍光体が用いられるのが好ましいが、輝度および色度の劣化防止を図るためには、このガス・バランス値が小さい青色蛍光体が用いられるのが好ましい。
【００５４】
図８は混合青色蛍光体における第２青色蛍光体の混合比率とガス・バランス値との関係を示したグラフである。
【００５５】
この図８から、混合青色蛍光体の混合比率が６０パーセント以下の場合、混合青色蛍光体のガス・バランス値は約０．９以上になり、混合青色蛍光体の混合比率が２０パーセント以上の場合、混合青色蛍光体のガス・バランス値は約１．５以下になる。
【００５６】
従って、図５，６から求められた混合青色蛍光体における第２青色蛍光体の混合比率２０〜６０パーセントと、図７，８に示されている第１青色蛍光体Ａ，Ｂと第２青色蛍光体Ｃ，Ｄのそれぞれの炭化系ガスと還元系ガスのガス・バランス値から、ＰＤＰの初期電圧マージンおよび電圧寿命の改善と青色蛍光体層の輝度劣化防止を両立させるためには、青色蛍光体層を形成する混合青色蛍光体のガス・バランス値を約０．９〜１．５の範囲に設定するのが好ましことが分かる。
【００５７】
上記実施例のガス放電表示装置は、互いに対向される一対の基板の間の放電空間内に放電ガスが封入され、この一対の基板の間に、放電空間内において放電を発生させる放電電極と、この放電電極を被覆する誘電体層と、この誘電体層を被覆する酸化マグネシウム層と、放電電極によって発生される放電によって放電ガスから発生される真空紫外線によって励起されて可視光を発生させる蛍光体層が設けられ、この蛍光体層が、含水量が互いに異なる二つのユーロピウム不活アルミン酸塩系青色蛍光体が混合された混合青色蛍光体を含んでいるガス放電表示装置を、その上位概念の実施形態としている。
【００５８】
この上位概念を構成するガス放電表示装置は、青色の蛍光体層が、含水量が多いユーロピウム不活アルミン酸塩系青色蛍光体のみを含んでいる場合には、この青色蛍光体層の輝度および色度の劣化スピードが他の赤および緑の蛍光体層と比べて速くなってカラーバランスが崩れてしまうことになり、また、含水量が少ないユーロピウム不活アルミン酸塩系青色蛍光体のみを含んでいる場合には、青色蛍光体層の初期電圧マージンおよび電圧寿命が悪化してしまうのに対して、含水量が互いに異なる二つのユーロピウム不活アルミン酸塩系青色蛍光体が混合された混合青色蛍光体を含むことによって、青色蛍光体層の初期電圧マージンおよび電圧寿命を維持しながら輝度および色度の劣化を改善して、他の色の蛍光体層との十分なカラーバランスを取ることが出来る。
【図面の簡単な説明】
【００５９】
【図１】この発明によるガス放電装置の一実施例を示す断面図である。
【図２】青色蛍光体の発生ガス総量の比較を示す図である。
【図３】青色蛍光体の発生ガス割合の比較を示す図である。
【図４】青色蛍光体の輝度／ｙ維持率の比較を示す図である。
【図５】青色蛍光体の含水量による輝度劣化改善率の変化を示す図である。
【図６】青色蛍光体の含水量による初期電圧マージンの変化を示す図である。
【図７】青色蛍光体のガス・バランス値の比較を示す図である。
【図８】混合青色蛍光体における第２青色蛍光体の混合比率とガス・バランス値の関係を示す図である。
【符号の説明】
【００６０】
１            …前面ガラス基板（基板）
３            …保護層（酸化マグネシウム層）
４            …背面ガラス基板（基板）
７            …蛍光体層
Ｃ            …放電セル
Ｘ，Ｙ        …行電極（放電電極）
【図１】
2007257987.tif 000003
【図２】
2007257987.tif 000004
【図３】
2007257987.tif 000005
【図４】
2007257987.tif 000006
【図５】
2007257987.tif 000007
【図６】
2007257987.tif 000008
【図７】
2007257987.tif 000009
【図８】
2007257987.tif 000010